Patent AR-112493-A1 (AR)
Title: Método para producir un sorbente granulado para la recuperación de litio desde salmueras que contienen litio como un proceso en línea en una planta para la fabricación de productos de litio comerciales
Inventor: TEN ARKADIJ VALENTINOVICH
IPC: C22B26/12
Filed: 2018-07-04
Abstract: En el método propuesto, se usa una solución que contiene litio de cloruro de aluminio para preparar el sorbente en la forma de polvo de LiCl × 2Al(OH)₃ × mH₂O (DHAL-Cl). Para su producción, el cloruro de aluminio de seis derivaciones se disuelve en soluciones acuosas que contienen tanto los compuestos litio comerciales: LiCl, LiOH × H₂O, Li₂CO₃ como las soluciones que los contienen a partir de diversas reoperaciones de la producción de litio. La síntesis de DHAL-Cl se lleva a cabo a una relación atómica de Al:Li en la mezcla de la reacción de 2,0:2,3. Simultáneamente, se agrega una solución de hidróxido de sodio a la mezcla de la reacción a pH = 7. La DHAL-Cl así formada se separa mediante centrifugación, se pulveriza en agua, extrayendo el exceso de LiCl y se la somete a un secado de dos etapas en primer lugar en una modalidad e lecho fluido a t = 70 - 75ºC, luego a secado al vacío a t = 60 - 65ºC. Se prepara una pasta a partir del polvo secado y molido, mezclando DHAL-Cl con una solución de cloruro de polivinilo preparada previamente en un solvente orgánico clorado. Como un solvente, se usan tanto cloruro de metileno como tricloroetileno o tetracloroetileno o mezclas de los mismos. La pasta resultante se extruye a través de una tobera arrastre con un diámetro del orificio de 5 mm. con un flujo contra la corriente de aire caliente, liberando el extruido desde el solvente orgánico que se evapora en el flujo de aire. Después de la etapa de desgasificación, el extruido ingresa en la etapa de desgasificación al vacío. Además, el extruido se somete a trituración y clasificación con el retorno de la fracción fina a la preparación de la pasta. Los gránulos con un tamaño de 1 - 2 mm. se alimentan al arrollamiento de tambor, dándoles una forma redondeada, el tamizado se dirige a la preparación de la pasta. El aire, enfriado después de la desgasificación del extruido, saturado con vapores de solvente de organocloro y agua se dirige a la compresión bajo una presión de 6 atmósferas, mientras se enfría el flujo de aire a -3ºC. La condensación de la fase líquida de los vapores de los solventes de organocloro o sus mezclas y el agua se separa. La corriente de gas liberada desde la fase condensada se somete a enfriamiento profundo hasta -15ºC para la condensación profunda de vapores de un solvente de organocloro o una mezcla de solventes y vapor de agua. La fase sólida de hielo se separa y la fase líquida del solvente de organocloro ola mezcla de solventes se descomprime, calentando a 0ºC. Con la precipitación más profunda a -70ºC, la condensación de las fases líquidas desde el flujo de aire se puede llevar a cabo en una etapa. La fase líquida de la operación de descompresión y el enfriamiento profundo se usa para operaciones de preparación de pasta. La corriente de aire purificada y secada se calienta a 120 - 140ºC y se usa en las operaciones de desgasificación del extruido.